(57)【要約】【課題】電子写真感光体の表面に形成したトナー像を、静電転写方式の転写手段を用いて、その転写電流値または転写電圧値を高低２段階に切り替えて転写する際に、高低いずれの転写時においても画像不良を生じることなく、常に良好な画像を形成しうる、新規な電子写真感光体を提供する。【解決手段】転写電流値または転写電圧値を低位に設定してトナー像の転写を行った際の、表面電位の変化量を０〜−３０Ｖの範囲内、高位に設定してトナー像の転写を行った際の、表面電位の変化量を０〜−１００Ｖの範囲内に設定した電子写真感光体である。【選択図】  なし【特許請求の範囲】
【請求項１】
電子写真感光体の表面に形成したトナー像を、静電転写方式の転写手段を用いて被転写体の表面に転写する際に、その転写電流値または転写電圧値を、少なくとも高低２段階に切り替えて転写を行う機能を有する画像形成装置に使用するための電子写真感光体であって、
上記転写電流値または転写電圧値を低位に設定してトナー像の転写を行った際の、表面電位の変化量を０〜−３０Ｖの範囲内、高位に設定してトナー像の転写を行った際の、表面電位の変化量を０〜−１００Ｖの範囲内に設定したことを特徴とする電子写真感光体。
【請求項２】
電荷発生剤、正孔輸送剤および結着樹脂を含有する単層構造の感光層を有し、かつ
（Ａ）  電荷発生剤の、結着樹脂に対する配合割合を調整するとともに、
（Ｂ）  正孔輸送剤として、その正孔移動度が１．０×１０−４ｃｍ２／Ｖｓ以上の高速の正孔輸送剤と、正孔移動度が上記の値未満である低速の正孔輸送剤とを併用して、両者の配合割合を調整する
ことによって、転写電流値または転写電圧値を低位に設定してトナー像の転写を行った際の、表面電位の変化量を０〜−３０Ｖの範囲内、高位に設定してトナー像の転写を行った際の、表面電位の変化量を０〜−１００Ｖの範囲内に設定したことを特徴とする請求項１記載の電子写真感光体。
【発明の詳細な説明】
【０００１】
【発明の属する技術分野】
本発明は、電子写真感光体に関するものである。
【０００２】
【従来の技術】
例えば静電式複写機、レーザープリンタ、普通紙ファクシミリ装置、およびこれらの機能を２つ以上有する複合機などの画像形成装置には電子写真感光体が使用される。
また電子写真感光体としては、下記の各成分を組み合わせて形成するいわゆる有機感光体が広く用いられる。
・光照射により電荷（正孔と電子）を発生するための電荷発生剤。
・発生した電荷を輸送するための電荷輸送剤（電荷輸送剤は、電荷のうち正孔を輸送する正孔輸送剤と、電子を輸送する電子輸送剤に大別される）。
・成膜性を有する結着樹脂。
【０００３】
有機感光体は通常、導電性基体上に、単層型もしくは積層型の感光層を形成することで構成される。
このうち単層型感光層は、電荷発生剤を、電荷輸送剤（正孔輸送剤および／または電子輸送剤）とともに結着樹脂中に分散して成膜することで形成される。
また積層型感光層は、電荷発生剤を含有する電荷発生層と、電荷輸送剤（正孔輸送剤または電子輸送剤）を含有する電荷輸送層とをこの順に、あるいは逆の順に積層することで形成される。
【０００４】
有機感光体は、無機半導体材料を用いた無機感光体に比べて製造が容易であるという利点を有している。
また有機感光体は、電荷発生剤、電荷輸送剤、結着樹脂などの材料の選択肢が多様であり、機能設計の自由度が大きいという利点もある。
近時、前述した複合機が次々と実用化されるなど、画像形成装置の用途が多様化する傾向にあり、それに伴って１台の画像形成装置に使用される被転写体としての用紙の種類も、これまでより多様化する傾向にある。
【０００５】
そして、例えば厚みや表面の電気抵抗などが異なる種々の用紙に対して、常にほぼ一定の状態で画像形成できることが求められてきている。
画像形成プロセスのうち、用紙の種類の違いによる影響を最も大きく受けるのは、電子写真感光体の表面に形成したトナー像を用紙の表面に転写する転写工程である。
とくにコロナ転写法などの、静電転写方式の転写手段を用いた画像形成装置においては、用紙の種類が異なると、トナー像を良好に転写できない不良を生じるおそれがある。
【０００６】
そこで近時、用紙の違い（厚み等）を装置が自動的に読み取ったり、あるいは装置の使用者が、用紙の種類を手動で装置に入力したりすることで、静電転写方式の転写手段における転写電流値または転写電圧値を、その用紙の種類に合わせて、少なくとも高低２段階に切り替えて転写できるようにした画像形成装置が提案されている（特許文献１〜３参照）。
【０００７】
【特許文献１】
特開平２−１９０８８５号公報（特許請求の範囲第１項、第２頁左下欄第９行〜同欄第１６行、第３頁左上欄第６行〜同頁右上欄第５行、第１図）
【特許文献２】
特開平６−２３０６２６号公報（請求項１、第０００２欄、第０００５欄、第００２１欄〜第００２３欄、図８）
【特許文献３】
特開平８−８７２０１号公報（請求項４、第００３５欄、第００３８欄、第００４８欄、第００４９欄、図３、図４）
【０００８】
【発明が解決しようとする課題】
ところが上記の画像形成装置に、従来の、通常の電子写真感光体を使用した場合には、
（１）  とくに転写電流値または転写電圧値が高位である転写時（以下「高電力転写時」とする）に、トナーが飛散して形成画像を汚す画像不良を生じたり、あるいは逆に、
（２）  転写電流値または転写電圧値が低位である転写時（以下「低電力転写時」とする）に、トナー像が、感光体の表面から用紙の表面に良好に転写されない転写不良を生じて、形成画像がかすれる画像不良を生じたりする
おそれがある。
【０００９】
本発明の目的は、高低いずれの転写時においても画像不良を生じることなく、常に良好な画像を形成しうる、新規な電子写真感光体を提供することにある。
【００１０】
【課題を解決するための手段および発明の効果】
感光体表面の表面電位は通常、転写時に、転写手段からの逆極性の電荷の流れ込みによって低下する傾向を示す。また、低電力転写時よりも高電力転写時の方が電荷の流れ込み量が大きいため、表面電位の低下量（負の変化量）が大きくなる傾向を示す。
そして発明者が、従来の通常の電子写真感光体について検討したところ、従来の電子写真感光体はいずれも、単独の転写条件において良好な転写結果が得られるように特性が設定されているため、上記のように２つの異なる転写条件においてともに良好な転写結果を得ることができず、例えば
（Ｉ）  低電力転写時に良好な転写結果を得ることができる感光体は、高電力転写時に、表面電位の負の変化量が大きすぎて、表面電位が低くなりすぎるため、前述したようにトナーが飛散しやすくなって、飛散したトナーによって形成画像が汚れる画像不良を生じ、また
（ＩＩ）  高電力転写時に良好な転写結果を得ることができる感光体は、低電力転写時に、表面電位の変化量が負ではなく正に転じて、表面電位が逆に高くなってしまうため、トナー像が、感光体の表面から用紙の表面に良好に転写されない転写不良を生じて形成画像がかすれる画像不良を生じる、
ことが明らかとなった。
【００１１】
そこで発明者は、これらの画像不良が発生するのを防止して、高低いずれの転写時においても常に良好な画像を形成しうる、電子写真感光体の表面電位の変化量の範囲について検討した結果、表面電位の変化量が、低電力転写時に０〜−３０Ｖの範囲内で、かつ高電力転写時に０〜−１００Ｖの範囲内に調整されていれば、高低いずれの転写時においても、種々の画像不良を生じることなく常に良好な画像を形成しうることを見出し、本発明を完成するに至った。
【００１２】
したがって請求項１記載の発明は、電子写真感光体の表面に形成したトナー像を、静電転写方式の転写手段を用いて被転写体の表面に転写する際に、その転写電流値または転写電圧値を、少なくとも高低２段階に切り替えて転写を行う機能を有する画像形成装置に使用するための電子写真感光体であって、
上記転写電流値または転写電圧値を低位に設定してトナー像の転写を行った際の、表面電位の変化量を０〜−３０Ｖの範囲内、高位に設定してトナー像の転写を行った際の、表面電位の変化量を０〜−１００Ｖの範囲内に設定したことを特徴とする電子写真感光体である。
【００１３】
また発明者は、表面電位の変化量を上述した範囲に規定すべく、転写電流値または転写電圧値の高低と、電子写真感光体の表面電位の変化量とに関わる、電子写真感光体の具体的な構成についてさらに検討した。
その結果、例えば電荷発生剤、正孔輸送剤および結着樹脂を含有する単層構造の感光層を備えた電子写真感光体においては、
・  電荷発生剤の、結着樹脂に対する配合割合を大きくするほど、低電力転写時と高電力転写時との、表面電位の変化量の差を小さくできること、
・  感光層の正孔移動度を小さくするほど、高低両電力転写時の、表面電位の変化量をともに小さくできること、
を見出した。
【００１４】
そこでさらに検討した結果、
（ａ）  電荷発生剤の、結着樹脂に対する配合割合を調整するとともに、
（ｂ）  正孔輸送剤として、その正孔移動度が１．０×１０−４ｃｍ２／Ｖｓ以上の高速の正孔輸送剤と、正孔移動度が上記の値未満である低速の正孔輸送剤とを併用して、両者の配合割合を変化させて感光層の正孔移動度を調整する
ことによって、高低両電力転写時における表面電位の変化量を、前記の範囲内に調整しうることを見出した。
【００１５】
すなわち請求項２記載の発明は、電荷発生剤、正孔輸送剤および結着樹脂を含有する単層構造の感光層を有し、かつ
（Ａ）  電荷発生剤の、結着樹脂に対する配合割合を調整するとともに、
（Ｂ）  正孔輸送剤として、その正孔移動度が１．０×１０−４ｃｍ２／Ｖｓ以上の高速の正孔輸送剤と、正孔移動度が上記の値未満である低速の正孔輸送剤とを併用して、両者の配合割合を調整する
ことによって、転写電流値または転写電圧値を低位に設定してトナー像の転写を行った際の、表面電位の変化量を０〜−３０Ｖの範囲内、高位に設定してトナー像の転写を行った際の、表面電位の変化量を０〜−１００Ｖの範囲内に設定したことを特徴とする請求項１記載の電子写真感光体である。
【００１６】
【発明の実施の形態】
以下に、本発明を説明する。
本発明の電子写真感光体は、上記のように転写電流値または転写電圧値を、少なくとも高低２段階に切り替えて転写を行う機能を有する画像形成装置に使用するためのものであって、表面電位の変化量を、低電力転写時に０〜−３０Ｖの範囲内で、かつ高電力転写時に０〜−１００Ｖの範囲内に設定したことを特徴とするものである。
【００１７】
低電力転写時の表面電位の変化量が０Ｖを超えて正になる場合には、先に述べたように転写時に、表面電位が逆に高くなるため、トナー像の転写不良によって形成画像がかすれる画像不良を生じる。
また低電力転写時の表面電位の変化量が−３０Ｖよりも負側で大きい場合には、転写時に、表面電位が低くなりすぎるため、トナー飛散による画像不良を生じる。
【００１８】
したがって、低電力転写時の表面電位の変化量は、０〜−３０Ｖの範囲内である必要がある。
なお低電力転写時の表面電位の変化量は、転写不良の発生を防止しつつ、トナー飛散の発生をできるだけ抑制することを考慮すると、上記の範囲内でもとくに０〜−１０Ｖの範囲内であるのが好ましく、できるだけ０Ｖ近いのがさらに好ましい。
【００１９】
一方、高電力転写時の表面電位の変化量が０Ｖを超えて正になる場合には、表面電位が逆に高くなるため、やはりトナー像の転写不良によって形成画像がかすれる画像不良を生じる。
また高電力転写時の表面電位の変化量が−１００Ｖよりも負側で大きい場合には、前述したように転写時に、表面電位が低くなりすぎるため、トナー飛散による画像不良を生じる。
【００２０】
したがって、高電力転写時の表面電位の変化量は、０〜−１００Ｖの範囲内である必要がある。
なお高電力転写時の表面電位の変化量は、転写不良の発生を防止しつつ、トナー飛散の発生をできるだけ抑制することを考慮すると、上記の範囲内でもとくに０〜−３０Ｖの範囲内であるのが好ましく、できるだけ０Ｖ近いのがさらに好ましい。
【００２１】
高低両電力転写時の表面電位の変化量を、それぞれ上記の範囲に調整するためには、電子写真感光体の構成に応じて、種々の方法を採用することができる。
例えば電荷発生剤、正孔輸送剤および結着樹脂を含有する単層構造の感光層を備えた電子写真感光体においては、先に述べたように、
（Ａ）  電荷発生剤の、結着樹脂に対する配合割合を調整するとともに、
（Ｂ）  正孔輸送剤として、その正孔移動度が１．０×１０−４ｃｍ２／Ｖｓ以上の高速の正孔輸送剤と、正孔移動度が上記の値未満である低速の正孔輸送剤とを併用して、両者の配合割合を調整する
ことによって、高低両電力転写時の表面電位の変化量を、前記の範囲内に調整することができる。
【００２２】
すなわち電荷発生剤の、結着樹脂に対する配合割合を大きくするほど、低電力転写時と高電力転写時との、表面電位の変化量の差を小さくできることから、あらかじめ設定された感光体の感度の範囲内で、またとくに低電力転写時の表面電位の変化量が正にならない範囲内で、できるだけ電荷発生剤の配合割合を多くして、高低両電力転写時における表面電位の変化量の差を小さくする。
また、感光層の正孔移動度を小さくするほど、転写手段からの逆極性の電荷の流れ込みによる表面電位の低下を抑制して、高低両電力転写時の、表面電位の変化量をともに小さくできることから、前記のように正孔輸送剤として、その正孔移動度が１．０×１０−４ｃｍ２／Ｖｓ以上の高速の正孔輸送剤と、正孔移動度が上記の値未満である低速の正孔輸送剤とを併用して、両者の配合割合を調整することによって、高低両電力転写時における表面電位の変化量を調整する。
【００２３】
これにより、とくに低電力転写時における表面電位の変化量が負から正に転ずるのを防止しつつ、高電力転写時における表面電位の変化量が負側で大きくなりすぎるのを防止して、高低両電力転写時における表面電位の変化量を、それぞれ前記の範囲に調整することができる。
〔電荷発生剤〕
電荷発生剤としては、感光体の感度域に応じて種々の顔料が使用される。
【００２４】
例えば半導体レーザーや赤外線ＬＥＤなどから照射される赤外ないし近赤外の波長の光に感応する感光体用の電荷発生剤としては、フタロシアニン系顔料が広く使用される。
またフタロシアニン系顔料としては、その化学構造によって異なる無金属フタロシアニン、銅フタロシアニン、チタニルフタロシアニンなどを挙げることができ、とくに式（ＣＧ１）：
【００２５】
【化１】
2004233847.tif 000002
【００２６】
で表される無金属フタロシアニンが好ましい。
〔正孔輸送剤〕
正孔輸送剤としては、従来公知の種々の正孔輸送性化合物がいずれも使用可能である。特にベンジジン系化合物、フェニレンジアミン系化合物、ナフチレンジアミン系化合物、フェナントリレンジアミン系化合物、オキサジアゾール系化合物〔例えば２，５−ジ（４−メチルアミノフェニル）−１，３，４−オキサジアゾールなど〕、スチリル系化合物〔例えば９−（４−ジエチルアミノスチリル）アントラセンなど〕、カルバゾール系化合物〔例えばポリ−Ｎ−ビニルカルバゾールなど〕、有機ポリシラン化合物、ピラゾリン系化合物〔例えば１−フェニル−３−（ｐ−ジメチルアミノフェニル）ピラゾリンなど〕、ヒドラゾン系化合物、トリフェニルアミン系化合物、インドール系化合物、オキサゾール系化合物、イソオキサゾール系化合物、チアゾール系化合物、チアジアゾール系化合物、イミダゾール系化合物、ピラゾール系化合物、トリアゾール系化合物、ブタジエン系化合物、ピレン−ヒドラゾン系化合物、アクロレイン系化合物、カルバゾール−ヒドラゾン系化合物、キノリン−ヒドラゾン系化合物、スチルベン系化合物、スチルベン−ヒドラゾン系化合物、およびジフェニレンジアミン系化合物などを挙げることができる。
【００２７】
この中から、前記のように正孔移動度が１．０×１０−４ｃｍ２／Ｖｓ以上の高速の正孔輸送剤と、正孔移動度が上記の値未満である低速の正孔輸送剤とを併用する。
このうち高速の正孔輸送剤としては、前述した無金属フタロシアニンなどの電荷発生剤とのマッチング等を考慮すると、例えば式（ＦＨＴ１）：
【００２８】
【化２】
2004233847.tif 000003
【００２９】
で表される化合物（正孔移動度：１．３×１０−４ｃｍ２／Ｖｓ）などのスチルベン系化合物を挙げることができる。
また低速の正孔輸送剤としては、同様に電荷発生剤とのマッチング等を考慮すると、例えば式（ＳＨＴ１）：
【００３０】
【化３】
2004233847.tif 000004
【００３１】
で表され化合物（正孔移動度：２×１０−５ｃｍ２／Ｖｓ）などのｍ−フェニレンジアミン系化合物、式（ＳＨＴ２）：
【００３２】
【化４】
2004233847.tif 000005
【００３３】
で表される化合物（正孔移動度：３×１０−５ｃｍ２／Ｖｓ）などのｍ−フェニレンジアミン系化合物、および式（ＳＨＴ３）：
【００３４】
【化５】
2004233847.tif 000006
【００３５】
で表される化合物（正孔移動度：５×１０−５ｃｍ２／Ｖｓ）などのベンジジン系化合物を挙げることができる。
〔結着樹脂〕
結着樹脂としては、例えばスチレン系重合体、スチレン−ブタジエン共重合体、スチレン−アクリロニトリル共重合体、スチレン−マレイン酸共重合体、アクリル系重合体、スチレン−アクリル系共重合体、ポリエチレン、エチレン−酢酸ビニル共重合体、塩素化ポリエチレン、ポリ塩化ビニル、ポリプロピレン、塩化ビニル−酢酸ビニル共重合体、ポリエステル、アルキッド樹脂、ポリアミド、ポリウレタン、ポリカーボネート、ポリアリレート、ポリスルホン、ジアリルフタレート樹脂、ケトン樹脂、ポリビニルブチラール樹脂、ポリエーテル樹脂などの熱可塑性樹脂や、シリコーン樹脂、エポキシ樹脂、フェノール樹脂、尿素樹脂、メラミン樹脂その他架橋性の熱硬化性樹脂、さらにエポキシ−アクリレート、ウレタン−アクリレートなどの光硬化性樹脂を挙げることができる。これら結着樹脂は単独で使用できるほか、２種以上を併用することもできる。
【００３６】
〔その他の添加剤〕
感光層には、上記各成分の他に、例えば増感剤、フルオレン系化合物、紫外線吸収剤、可塑剤、界面活性剤、レベリング剤などの種々の添加剤を添加することもできる。また感光体の感度を向上させるために、例えばターフェニル、ハロナフトキノン類、アセナフチレンなどの増感剤を添加してもよい。
〔単層型感光層〕
単層型の感光層においては、結着樹脂１００重量部に対して電荷発生剤を０．１〜５０重量部、特に０．５〜３０重量部、正孔輸送剤を２０〜５００重量部、特に３０〜２００重量部の割合で配合するのが好ましい。
【００３７】
そして、先に述べたように電荷発生剤の配合割合を上記の範囲内で調整するとともに、高低２速の正孔輸送剤の配合割合を、その合計量が上記の範囲内に入る範囲で調整することによって、高低両電力転写時における表面電位の変化量を、それぞれ前記の範囲に調整することができる。
電荷発生剤の配合割合の具体的な範囲、および高低２速の正孔輸送剤の配合割合の具体的な範囲はとくに限定されない。電子写真感光体や転写手段の構成などに応じて適宜、設定すればよい。
【００３８】
例えば後述する実施例、比較例の結果より、転写手段がコロトロン帯電方式のものであって、高電力転写の条件が−１５０μＡの定電流制御、低電力転写の条件が−７０μＡの定電流制御であるとともに、電荷発生剤が前記式（ＣＧ１）で表される無金属フタロシアニンであり、なおかつ正孔輸送剤として、前記式（ＦＨＴ１）で表されるスチルベン系化合物と、式（ＳＨＴ１）で表されるｍ−フェニレンジアミン系化合物とを組み合わせた場合は、結着樹脂１００重量部に対する無金属フタロシアニンの配合割合が１．８〜２．５重量部で、かつスチルベン系化合物（ＦＨＴ１）とｍ−フェニレンジアミン系化合物（ＳＨＴ１）との配合割合が、重量比で７：３であるとき、高低両電力転写時における表面電位の変化量を、それぞれ前記の範囲に調整することができる。
【００３９】
また上記と同じ転写手段および電荷発生剤の組み合わせで、正孔輸送剤として、前記式（ＦＨＴ１）で表されるスチルベン系化合物と、式（ＳＨＴ２）で表されるｍ−フェニレンジアミン系化合物とを組み合わせた場合は、結着樹脂１００重量部に対する無金属フタロシアニンの配合割合が２．５重量部で、かつスチルベン系化合物（ＦＨＴ１）とｍ−フェニレンジアミン系化合物（ＳＨＴ２）との配合割合が、重量比で３：７であるとき、同様に高低両電力転写時における表面電位の変化量を、それぞれ前記の範囲に調整することができる。
【００４０】
さらに上記と同じ転写手段および電荷発生剤の組み合わせで、正孔輸送剤として、前記式（ＦＨＴ１）で表されるスチルベン系化合物と、式（ＳＨＴ３）で表されるベンジジン系化合物とを組み合わせた場合は、結着樹脂１００重量部に対する無金属フタロシアニンの配合割合が２．５〜３．２重量部で、かつスチルベン系化合物（ＦＨＴ１）とｍ−フェニレンジアミン系化合物（ＳＨＴ２）との配合割合が、重量比で３：７であるとき、同様に高低両電力転写時における表面電位の変化量を、それぞれ前記の範囲に調整することができる。
【００４１】
単層型の感光層の厚みは５〜１００μｍ、特に１０〜５０μｍ程度に形成するのが好ましい。
単層型の感光層と導電性基体との間には、感光体の特性を阻害しない範囲でバリア層を形成してもよい。また感光体の表面には保護層を形成してもよい。
導電性基体としては、導電性を有する種々の材料を使用することができる。例えば鉄、アルミニウム、銅、スズ、白金、銀、バナジウム、モリブデン、クロム、カドミウム、チタン、ニッケル、パラジウム、インジウム、ステンレス鋼、真鍮などの金属にて形成された導電性基体や、上記金属が蒸着またはラミネートされたプラスチック材料からなる基体、あるいはヨウ化アルミニウム、酸化スズ、酸化インジウムなどで被覆されたガラス製の基体などが例示される。
【００４２】
要するに基体自体が導電性を有するか、あるいは基体の表面が導電性を有していればよい。また、導電性基体は、使用に際して、充分な機械的強度を有するものが好ましい。
導電性基体の形状は使用する画像形成装置の構造に合わせて、シート状、ドラム状などのいずれであってもよい。
単層型の感光層を形成する場合には、前記例示の電荷発生剤、電荷輸送剤、結着樹脂などを有機溶媒とともに公知の方法、例えば、ロールミル、ボールミル、アトライタ、ペイントシェーカーあるいは超音波分散器などを用いて分散混合して塗工液を調整し、これを公知の手段によって導電性基体の表面に塗布、乾燥すればよい。
【００４３】
有機溶媒としては、例えばメタノール、エタノール、イソプロパノール、ブタノールなどのアルコール類、ｎ−ヘキサン、オクタン、シクロヘキサンなどの脂肪族系炭化水素、ベンゼン、キシレン、トルエンなどの芳香族炭化水素、ジクロロメタン、ジクロロエタン、四塩化炭素、クロロベンゼンなどのハロゲン化炭化水素、ジメチルエーテル、ジエチルエーテル、テトラヒドロフラン、エチレングリコールジメチルエーテル、ジエチレングリコールジメチルエーテル、１，４−ジオキサンなどのエーテル類、アセトン、メチルエチルケトン、シクロヘキサノンなどのケトン類、酢酸エチル、酢酸メチルなどのエステル類、ジメチルホルムアルデヒド、ジメチルホルムアミド、ジメチルスルホキシドなどの１種または２種以上があげられる。
【００４４】
さらに、電荷輸送剤や電荷発生剤の分散性、感光層表面の平滑性をよくするため、塗工液には界面活性剤、レベリング剤などを添加してもよい。
なお以上で説明した例では、高低２速の正孔輸送剤を組み合わせて、感光層の正孔移動度を調整することで、高低両電力転写時における表面電位の変化量を、それぞれ前記の範囲に調整していた。しかし場合によっては、置換基などを選択して正孔移動度を調整した１種単独の正孔輸送剤を使用して、高低両電力転写時における表面電位の変化量を、前記の範囲に調整することも可能である。
【００４５】
また本発明の構成は、単層型だけでなく積層型の感光層を有する感光体に適用することもできる。その場合は、高低両電力転写時における表面電位の変化量を前記の範囲に調整するために、積層型の感光層の構成に応じた方法を採用すればよい。
その他、本発明の要旨を変更しない範囲で、種々の変更を施すことができる。
【００４６】
【実施例】
以下に本発明を、実施例、比較例に基づいて説明する。
実施例１、２、比較例１
電荷発生剤としては、式（ＣＧ１）：
【００４７】
【化６】
2004233847.tif 000007
【００４８】
で表される無金属フタロシアニンを使用した。
また正孔輸送剤としては、式（ＦＨＴ１）：
【００４９】
【化７】
2004233847.tif 000008
【００５０】
で表されるスチルベン系化合物と、式（ＳＨＴ１）：
【００５１】
【化８】
2004233847.tif 000009
【００５２】
で表されるｍ−フェニレンジアミン系化合物とを用いた。
そして無金属フタロシアニン１．８重量部（実施例１）、２．５重量部（実施例２）または３．２重量部（比較例１）と、スチルベン系化合物（ＦＨＴ１）４２重量部と、ｍ−フェニレンジアミン系化合物（ＳＨＴ１）１８重量部と、結着樹脂であるポリカーボネート１００重量部とを、８００重量部のテトラヒドロフランとともに、超音波分散機を用いて混合、分散させて単層型感光層用の塗工液を製造した。
【００５３】
ついでこの塗工液を、導電性基材であるアルミニウム素管の表面に、ディップコート方によって塗布し、１１０℃で３０分間、熱風乾燥して、膜厚３２μｍの単層型感光層を有する電子写真感光体を製造した。
スチルベン系化合物（ＦＨＴ１）と、ｍ−フェニレンジアミン系化合物（ＳＨＴ１）との配合割合は、重量比で７：３であった。
比較例２〜４
無金属フタロシアニンの配合量を１．８重量部に固定し、かつスチルベン系化合物（ＦＨＴ１）とｍ−フェニレンジアミン系化合物（ＳＨＴ１）との合計の配合量を６０重量部に固定するとともに、スチルベン系化合物（ＦＨＴ１）と、ｍ−フェニレンジアミン系化合物（ＳＨＴ１）との配合割合を、重量比で０：１０（比較例２）、５：５（比較例３）または１０：０（比較例４）としたこと以外は実施例１と同様にして電子写真感光体を製造した。
【００５４】
転写時の表面電位変化量の測定
ドラム感度試験機を、コロトロン帯電方式の転写手段を組み込んで、この転写手段によって、当該ドラム感度試験機にセットして帯電させた電子写真感光体の表面に対して模擬的な転写操作を行うとともに、転写操作の前後の、感光体の表面電位を測定して、その変化量を求められるように改造した。
そしてこの試験機に実施例、比較例の電子写真感光体をセットして、その表面を表面電位＋７００Ｖに帯電させた状態で、上記転写手段を用いて、転写電流値−１５０μＡ、−１００μＡまたは−７０μＡの定電流制御によって模擬的に転写操作を行うとともに、その前後の感光体の表面電位を測定して変化量を求めた。
【００５５】
結果を表１および図１、２に示す。
実機試験
静電式複写機〔京セラミタ（株）製のＣｒｅａｇｅ  ７３２５〕を改造して、転写手段による転写操作を転写電流値−１５０μの定電流制御、または転写電流値−７０μＡの定電流制御の２段階に切り替えられるようにした。
そしてこの静電式複写機に、実施例、比較例の電子写真感光体をセットし、転写電流値を上記の２段階で切り替えて、それぞれ白黒画像の画像形成を行った後、形成画像の黒ベタ部の画像濃度Ｉ．Ｄ．と、余白部のカブリ濃度Ｆ．Ｄ．とを、東京電色（株）製のＴＣ６ＤＳを用いて測定した。
【００５６】
結果を表１に示す。
【００５７】
【表１】
2004233847.tif 000010
【００５８】
表および図より、結着樹脂１００重量部に対する無金属フタロシアニンの配合量を３．２重量部とした比較例１、スチルベン系化合物（ＦＨＴ１）とｍ−フェニレンジアミン系化合物（ＳＨＴ１）との配合割合を重量比で０：１０とした比較例２、および上記の配合割合を重量比で５：５とした比較例３はいずれも、転写電流値が−１５０μＡである高電力転写時の、表面電位の変化量が０〜−１００Ｖの範囲内に入っているものの、転写電流値が−７０μＡである低電力転写時の、表面電位の変化量が負から正になって、０〜−３０Ｖの範囲を外れていることがわかった。
【００５９】
また比較例１〜３において、転写電流値を−７０μＡに設定して形成した画像は、黒ベタ部の画像濃度Ｉ．Ｄ．が低いことから、トナー像の転写不良によるかすれを生じていることが確認された。
また、スチルベン系化合物（ＦＨＴ１）とｍ−フェニレンジアミン系化合物（ＳＨＴ１）との配合割合を重量比で１０：０とした比較例４は、転写電流値が−７０μＡである低電力転写時の、表面電位の変化量が０〜−３０Ｖの範囲内に入っているものの、転写電流値が−１５０μＡである高電力転写時の、表面電位の変化量が−１００Ｖよりも負側で大きく、０〜−１００Ｖの範囲を外れていることがわかった。
【００６０】
また比較例４において、転写電流値を−１５０μＡに設定して形成した画像は、余白部のカブリ濃度Ｆ．Ｄ．が高いことから、トナーの飛散が発生していることが確認された。
これに対し実施例１、２はいずれも、転写電流値が−７０μＡである低電力転写時の、表面電位の変化量が０〜−３０Ｖの範囲内に入っているとともに、転写電流値が−１５０μＡである低電力転写時の、表面電位の変化量が０〜−１００Ｖの範囲内に入っていることがわかった。
【００６１】
また実施例１、２において、転写電流値を−７０μＡに設定して形成した画像、および転写電流値を−１５０μＡに設定して形成した画像はいずれも、黒ベタ部の画像濃度Ｉ．Ｄ．が高く、かつ余白部のカブリ濃度Ｆ．Ｄ．が低いことから、トナー像の転写不良によるかすれや、あるいはトナー飛散によるカブリ等のない良好な画像であることが確認された。
実施例３、比較例５、６
電荷発生剤としては、前記式（ＣＧ１）で表される無金属フタロシアニンを使用した。
【００６２】
また正孔輸送剤としては、前記式（ＦＨＴ１）で表されるスチルベン系化合物と、式（ＳＨＴ２）：
【００６３】
【化９】
2004233847.tif 000011
【００６４】
で表されるｍ−フェニレンジアミン系化合物とを用いた。
そして無金属フタロシアニン１．８重量部（比較例５）、２．５重量部（実施例３）または３．２重量部（比較例６）と、スチルベン系化合物（ＦＨＴ１）４２重量部と、ｍ−フェニレンジアミン系化合物（ＳＨＴ２）１８重量部と、結着樹脂であるポリカーボネート１００重量部とを、８００重量部のテトラヒドロフランとともに、超音波分散機を用いて混合、分散させて単層型感光層用の塗工液を製造した。
【００６５】
ついでこの塗工液を、導電性基材であるアルミニウム素管の表面に、ディップコート方によって塗布し、１１０℃で３０分間、熱風乾燥して、膜厚３２μｍの単層型感光層を有する電子写真感光体を製造した。
スチルベン系化合物（ＦＨＴ１）と、ｍ−フェニレンジアミン系化合物（ＳＨＴ２）との配合割合は、重量比で７：３であった。
比較例７〜９
無金属フタロシアニンの配合量を１．８重量部に固定し、かつスチルベン系化合物（ＦＨＴ１）とｍ−フェニレンジアミン系化合物（ＳＨＴ２）との合計の配合量を６０重量部に固定するとともに、スチルベン系化合物（ＦＨＴ１）と、ｍ−フェニレンジアミン系化合物（ＳＨＴ２）との配合割合を、重量比で０：１０（比較例７）、５：５（比較例８）または１０：０（比較例９）としたこと以外は実施例１と同様にして電子写真感光体を製造した。
【００６６】
上記実施例、比較例について、前記の試験を行った。
結果を表２および図３、４に示す。
【００６７】
【表２】
2004233847.tif 000012
【００６８】
表および図より、結着樹脂１００重量部に対する無金属フタロシアニンの配合量を３．２重量部とした比較例６、スチルベン系化合物（ＦＨＴ１）とｍ−フェニレンジアミン系化合物（ＳＨＴ２）との配合割合を重量比で０：１０とした比較例７、および上記の配合割合を重量比で５：５とした比較例８はいずれも、転写電流値が−１５０μＡである高電力転写時の、表面電位の変化量が０〜−１００Ｖの範囲内に入っているものの、転写電流値が−７０μＡである低電力転写時の、表面電位の変化量が負から正になって、０〜−３０Ｖの範囲を外れていることがわかった。
【００６９】
また比較例６〜８において、転写電流値を−７０μＡに設定して形成した画像は、黒ベタ部の画像濃度Ｉ．Ｄ．が低いことから、トナー像の転写不良によるかすれを生じていることが確認された。
また結着樹脂１００重量部に対する無金属フタロシアニンの配合量を１．８重量部とした比較例５、およびスチルベン系化合物（ＦＨＴ１）とｍ−フェニレンジアミン系化合物（ＳＨＴ２）との配合割合を重量比で１０：０とした比較例９は、ともに転写電流値が−７０μＡである低電力転写時の、表面電位の変化量が０〜−３０Ｖの範囲内に入っているものの、転写電流値が−１５０μＡである高電力転写時の、表面電位の変化量が−１００Ｖよりも負側で大きく、０〜−１００Ｖの範囲を外れていることがわかった。
【００７０】
また比較例５、９において、転写電流値を−１５０μＡに設定して形成した画像は、余白部のカブリ濃度Ｆ．Ｄ．が高いことから、トナーの飛散が発生していることが確認された。
これに対し実施例３は、転写電流値が−７０μＡである低電力転写時の、表面電位の変化量が０〜−３０Ｖの範囲内に入っているとともに、転写電流値が−１５０μＡである低電力転写時の、表面電位の変化量が０〜−１００Ｖの範囲内に入っていることがわかった。
【００７１】
また実施例３において、転写電流値を−７０μＡに設定して形成した画像、および転写電流値を−１５０μＡに設定して形成した画像はいずれも、黒ベタ部の画像濃度Ｉ．Ｄ．が高く、かつ余白部のカブリ濃度Ｆ．Ｄ．が低いことから、トナー像の転写不良によるかすれや、あるいはトナー飛散によるカブリ等のない良好な画像であることが確認された。
実施例４、５、比較例１０
電荷発生剤としては、前記式（ＣＧ１）で表される無金属フタロシアニンを使用した。
【００７２】
また正孔輸送剤としては、前記式（ＦＨＴ１）で表されるスチルベン系化合物と、式（ＳＨＴ３）：
【００７３】
【化１０】
2004233847.tif 000013
【００７４】
で表されるベンジジン系化合物とを用いた。
そして無金属フタロシアニン１．８重量部（比較例１０）、２．５重量部（実施例４）または３．２重量部（実施例５）と、スチルベン系化合物（ＦＨＴ１）４２重量部と、ベンジジン系化合物（ＳＨＴ３）１８重量部と、結着樹脂であるポリカーボネート１００重量部とを、８００重量部のテトラヒドロフランとともに、超音波分散機を用いて混合、分散させて単層型感光層用の塗工液を製造した。
【００７５】
ついでこの塗工液を、導電性基材であるアルミニウム素管の表面に、ディップコート方によって塗布し、１１０℃で３０分間、熱風乾燥して、膜厚３２μｍの単層型感光層を有する電子写真感光体を製造した。
スチルベン系化合物（ＦＨＴ１）と、ベンジジン系化合物（ＳＨＴ３）との配合割合は、重量比で７：３であった。
比較例１１〜１３
無金属フタロシアニンの配合量を１．８重量部に固定し、かつスチルベン系化合物（ＦＨＴ１）とベンジジン系化合物（ＳＨＴ３）との合計の配合量を６０重量部に固定するとともに、スチルベン系化合物（ＦＨＴ１）と、ベンジジン系化合物（ＳＨＴ３）との配合割合を、重量比で０：１０（比較例１１）、５：５（比較例１２）または１０：０（比較例１３）としたこと以外は実施例１と同様にして電子写真感光体を製造した。
【００７６】
上記実施例、比較例について、前記の試験を行った。
結果を表３および図５、６に示す。
【００７７】
【表３】
2004233847.tif 000014
【００７８】
表および図より、スチルベン系化合物（ＦＨＴ１）とベンジジン系化合物（ＳＨＴ３）との配合割合を重量比で０：１０とした比較例１１は、転写電流値が−１５０μＡである高電力転写時の、表面電位の変化量が０〜−１００Ｖの範囲内に入っているものの、転写電流値が−７０μＡである低電力転写時の、表面電位の変化量が負から正になって、０〜−３０Ｖの範囲を外れていることがわかった。
また比較例１１において、転写電流値を−７０μＡに設定して形成した画像は、黒ベタ部の画像濃度Ｉ．Ｄ．が低いことから、トナー像の転写不良によるかすれを生じていることが確認された。
【００７９】
また結着樹脂１００重量部に対する無金属フタロシアニンの配合量を１．８重量部とした比較例１０、スチルベン系化合物（ＦＨＴ１）とベンジジン系化合物（ＳＨＴ３）との配合割合を重量比で５：５とした比較例１２、および上記の配合割合を重量比で１０：０とした比較例１３はいずれも転写電流値が−７０μＡである低電力転写時の、表面電位の変化量が０〜−３０Ｖの範囲内に入っているものの、転写電流値が−１５０μＡである高電力転写時の、表面電位の変化量が−１００Ｖよりも負側で大きく、０〜−１００Ｖの範囲を外れていることがわかった。
【００８０】
また比較例１０、１２および１３において、転写電流値を−１５０μＡに設定して形成した画像は、余白部のカブリ濃度Ｆ．Ｄ．が高いことから、トナーの飛散が発生していることが確認された。
これに対し実施例４、５はいずれも、転写電流値が−７０μＡである低電力転写時の、表面電位の変化量が０〜−３０Ｖの範囲内に入っているとともに、転写電流値が−１５０μＡである低電力転写時の、表面電位の変化量が０〜−１００Ｖの範囲内に入っていることがわかった。
【００８１】
また実施例４、５において、転写電流値を−７０μＡに設定して形成した画像、および転写電流値を−１５０μＡに設定して形成した画像はいずれも、黒ベタ部の画像濃度Ｉ．Ｄ．が高く、かつ余白部のカブリ濃度Ｆ．Ｄ．が低いことから、トナー像の転写不良によるかすれや、あるいはトナー飛散によるカブリ等のない良好な画像であることが確認された。
【図面の簡単な説明】
【図１】本発明の実施例１、２および比較例１における、転写電流値（μＡ）と表面電位の変化量（Ｖ）との関係を示すグラフである。
【図２】上記実施例１と比較例２〜４における、転写電流値（μＡ）と表面電位の変化量（Ｖ）との関係を示すグラフである。
【図３】本発明の実施例３および比較例５、６における、転写電流値（μＡ）と表面電位の変化量（Ｖ）との関係を示すグラフである。
【図４】上記比較例５と比較例７〜９における、転写電流値（μＡ）と表面電位の変化量（Ｖ）との関係を示すグラフである。
【図５】本発明の実施例４、５および比較例１０における、転写電流値（μＡ）と表面電位の変化量（Ｖ）との関係を示すグラフである。
【図６】上記比較例１０と比較例１１〜１３における、転写電流値（μＡ）と表面電位の変化量（Ｖ）との関係を示すグラフである。
【図１】
2004233847.tif 000015
【図２】
2004233847.tif 000016
【図３】
2004233847.tif 000017
【図４】
2004233847.tif 000018
【図５】
2004233847.tif 000019
【図６】
2004233847.tif 000020